(57)【要約】【課題】各種化学品の原料として用いられる高純度の２−ブテンを、１−ブテンの異性化により、高収率で、安定して、効率良く製造する。【解決手段】１−ブテンを含むｎ−ブテン含有炭化水素を、水素の存在下に貴金属含有触媒に接触させ、該１−ブテンを２−ブテンに異性化するに際し、水素をｎ−ブテンに対して、０．００１〜１モル％の割合で供給し、気相で反応を行う。【選択図】図１
2005298394.tif 000002
【特許請求の範囲】
【請求項１】
１−ブテンを含むｎ−ブテン含有炭化水素を、水素の存在下に貴金属含有触媒に接触させ、該１−ブテンを２−ブテンに異性化するに際し、水素をｎ−ブテンに対して、０．００１〜１モル％の割合で供給し、気相で反応を行うことを特徴とする２−ブテン製造方法。
【請求項２】
１−ブテンを含むｎ−ブテン含有炭化水素源として、Ｃ４含有炭化水素留分を用いる請求項１に記載の２−ブテン製造方法。
【請求項３】
異性化の反応温度が−１０〜２００℃であり、反応圧力が−０．０９〜４ＭＰａＧである請求項１又は２に記載の２−ブテン製造方法。
【請求項４】
貴金属含有触媒が、パラジウムを含有する触媒である請求項１〜３のいずれかに記載の２−ブテン製造方法。
【請求項５】
貴金属含有触媒が、γ−アルミナ、シリカアルミナ、珪藻土および活性炭から選ばれた少なくとも一種の担体に、パラジウムを０．００１〜１質量％担持してなる触媒である請求項４に記載の２−ブテン製造方法。
【請求項６】
触媒を予め硫黄処理せずに異性化反応に供する請求項１〜５のいずれかに記載の２−ブテン製造方法。
【発明の詳細な説明】
【技術分野】
【０００１】
本発明は２−ブテンを製造する方法に関する。さらに詳しくは、本発明は、１−ブテンを含むｎ−ブテン含有炭化水素、好ましくはＣ４炭化水素留分を貴金属含有触媒に接触させ、その中の１−ブテンを異性化して２−ブテンを製造するに際し、該触媒に硫黄処理などの特殊な処理を施すことなく、１−ブテンを効果的に異性化し、２−ブテンを高収率で安定して製造する方法に関するものである。
【背景技術】
【０００２】
従来、１−ブテン含有Ｃ４炭化水素留分は、たとえば石油留分のクラッキングなどにより製造されている。該Ｃ４炭化水素留分中の１−ブテンを異性化して得られる２−ブテンは、各種化学品の原料として有用な化合物である。
その主なものとして、２−ブテンとエチレンの不均化によるプロピレンの製造や、２−ブテンの水和による２−ブタノールの製造、あるいは自動車用トロイダル式ＣＶＴ用のトラクションオイル基油の中間体である２，３−ジメチルビシクロ［２．２．１］ヘプト−２−エンの製造等が挙げられる（例えば、特許文献１〜２を参照）。
これら製造において、多くの場合２−ブテンはリサイクル使用されるが、２−ブテン中にｎ−ブタンが混入するとリサイクルにより濃縮し反応性を低下あるいはブローによる２−ブテン原単位の低下を招くため、高純度の２−ブテンが求められている。
【０００３】
２−ブテンを製造する方法としては、１−ブテンを異性化して２−ブテンとし、蒸留精製する方法が公知である。そして、１−ブテンを異性化して２−ブテンを得る反応としては、酸性触媒、塩基性触媒、固体酸触媒、固体塩基触媒、水素化触媒等を用いる方法が多く知られている。中でも水素化触媒を用いる方法は重質化等の副反応が少なく不純物の混入が少ないため広く用いられている。
【０００４】
この水素化触媒により異性化を行う方法では、触媒の活性発現のために水素の供給が不可欠であるが、同時にブテンの水素化によるノルマルブタンの副生を伴う。ノルマルブタンは２−ブテンとの分離が困難であり、２−ブテンの純度を下げるという欠点を有する。
水素化に対する２−ブテンへの異性化の選択性を上げるため、水素化触媒を硫黄化合物で被毒する方法が知られている。  例えば、硫黄処理したＰｄ／アルミナ等の水素化触媒に、１−ブテン含有炭化水素を、水素の存在下に接触させて１−ブテンを２−ブテンに異性化し、２−ブテンを製造する方法が知られている（例えば、特許文献３〜４を参照）。
しかしながら、この場合、パラジウム含有触媒を用いる毎にこの硫黄処理が必要であり、相当に煩雑である。また、触媒コストが上がり、触媒被毒処理の際に有害な硫黄化合物を取り扱う等の問題がある。
また、これらの異性化に際しては、硫黄化合物を水素等に希釈して硫黄処理されるが、異性化は一般に液相反応で行われており、異性化反応が遅くなるために相対的に２−ブテンの選択率が低下して収率が低下することや、相当量の水素を高圧で使用し、硫黄含有触媒を加圧下で扱うことなどから、その経済的負担が大きいことなどが課題として挙げられる。
【０００５】
【特許文献１】特公平７−１０３３８７号公報
【特許文献２】特開２０００−１７２８０号公報
【特許文献３】特公昭４７−４８３６２号公報
【特許文献４】特公昭６０−５４９３４号公報
【発明の開示】
【発明が解決しようとする課題】
【０００６】
本発明は、以上のような状況下で、各種化学品の原料として用いられる高純度の２−ブテンを、１−ブテンの異性化により、高収率で、安定して、効率良く製造することを目的とするものである。
【課題を解決するための手段】
【０００７】
本発明者は、前記目的を達成するために鋭意研究を重ねた結果、１−ブテンを含むｎ−ブテン含有炭化水素から２−ブテンを製造する方法において，貴金属含有触媒に予め硫黄被毒等の特殊な処理を施すことなく、1-ブテンから２-ブテンへの異性化を、気相反応で、水素量を厳密に制御しつつ行うことで、ｎ−ブタンの副生を抑制され、高純度の２-ブテンを、高収率で安定して、効率良く製造することができることを見出し、本発明に到達した。
【０００８】
すなわち、本発明は、以下の２−ブテン製造方法を提供するものである。
（１）、  １−ブテンを含むｎ−ブテン含有炭化水素を、水素の存在下に貴金属含有触媒に接触させ、該１−ブテンを２−ブテンに異性化するに際し、水素をｎ−ブテンに対して、０．００１〜１モル％の割合で供給し、気相で反応を行うことを特徴とする２−ブテン製造方法。
（２）、  １−ブテンを含むｎ−ブテン含有炭化水素源として、Ｃ４含有炭化水素留分を用いる（１）の２−ブテン製造方法。
（３）、  異性化の反応温度が−１０〜２００℃であり、反応圧力が−０．０９〜４ＭＰａＧである（１）又は（２）の２−ブテン製造方法。
（４）、  貴金属含有触媒が、パラジウムを含有する触媒である（１）〜（３）いずれかの２−ブテン製造方法。
（５）、  貴金属含有触媒が、γ−アルミナ、シリカアルミナ、珪藻土および活性炭から選ばれた少なくとも一種の担体に、パラジウムを０．００１〜１質量％担持してなる触媒である（４）の２−ブテン製造方法。
（６）、触媒を予め硫黄処理せずに異性化反応に供する（１）〜（５）いずれかの２−ブテン製造方法。
【発明の効果】
【０００９】
本発明の２−ブテン製造方法によれば、１−ブテンを異性化し生成した２−ブテンを蒸留により精製する際に分離困難なｎ−ブタンの副生が抑制されるので、高純度の２−ブテンが高収率に製造することができる。
また、貴金属含有触媒に予め硫黄被毒等の特殊な処理を施す必要が無いので、起動時の煩雑な操作が不要となり、触媒コストが低下し、触媒被毒処理の際に有害な硫黄化合物を取り扱う等の問題が解消される。
さらに、水素量を厳密に制御しつつ気相で異性化を行うことから、水素使用量が減少し、ｎ−ブテンの水素化による損失が削減され、高純度の２−ブテンを高収率で安定して製造することができる。
【発明を実施するための最良の形態】
【００１０】
本発明において２−ブテンはｔｒａｎｓ−２−ブテンとｃｉｓ−２−ブテンとを含むものであり、ｎ−ブテンは１−ブテンとこれらの２−ブテンとを含むものである。本発明における原料の１−ブテンを含むｎ−ブテン含有炭化水素としては、１−ブテン含有Ｃ４炭化水素留分が好適に用いられる。
本発明の２−ブテン製造方法におけるフローは特に限定されないが、代表的なフローを図１に示す。  図１において、２−ブテン製造の原料に好ましく用いられる１−ブテン含有Ｃ４炭化水素留分は、異性化に用いられる水素と共に異性化反応器に供給され、貴金属含有触媒により１−ブテンから２−ブテンへの異性化反応が行われる。反応生成物は２−ブテン精製塔に送られ、蒸留により１−ブテン成分と２−ブテン成分に分離される。
２−ブテン製造の原料に用いられる１−ブテン含有Ｃ４炭化水素留分に含まれる各成分の沸点を表１に示す。
【００１１】
【表１】
2005298394.tif 000003
【００１２】
表１から明らかなようにｎ−ブタンは２−ブテンと沸点が近く蒸留分離が困難であることと、反応においてｎ−ブタンの生成を抑制する効果を活かすことを考慮すると、原料のＣ４炭化水素留分中のｎ−ブタン含有量は、ｎ−ブテンに対して１質量％以下であることが望ましい。
Ｃ４炭化水素留分中の他の成分については、イソブタンは、２−ブテンと蒸留分離が容易であるため、含まれていても支障はない（表１参照）。イソブテン、ブタジエン等含まれていても支障はないが、ｎ−ブテンよりも優先的に水素化されて水素を消費するため、その分の水素量の追加が必要となる。  イソブテンおよびブタジエンは、水素化によりそれぞれイソブタンとｎ−ブテンとなる。
【００１３】
本発明の２−ブテン製造方法の原料に用いられるＣ４炭化水素留分中には、Ｃ２，Ｃ３炭化水素留分、あるいはＣ５よりも高沸点の炭化水素留分については混入していても蒸留生成により除去できるため支障はないが、高沸点留分が混入する場合は反応時に気相となる反応条件を選ぶ必要がある。気相で反応を行うことで、２−ブテンの選択率が高くなる。
Ｃ４炭化水素留分中に不純物として含まれる硫黄化合物（メルカプタン類、スルフィド類）については、硫黄分として１０質量ｐｐｍ以下であることが好ましい。１０質量ｐｐｍを越える場合は、触媒活性の低下を防止するために硫黄分を除去することが好ましく、硫黄分の除去法としてはモレキュラーシーブ１３Ｘ等を用いる方法が挙げられる。あるいは、触媒の活性低下を見越して触媒量を多くすることで対処することもできる。
【００１４】
本発明の２−ブテン製造方法における異性化反応の触媒として貴金属含有触媒が用いられる。この貴金属としては周期表（長周期型）第１０，１１族金属のパラジウム、金、白金などが挙げられるが、特にパラジウムが好ましい。
本発明の２−ブテン製造方法においては、予め硫黄被毒等の特殊な処理を行っていない貴金属含有触媒を触媒として直接使用することができる。  硫黄被毒処理を行わないことで、有害な硫黄物質を使用する必要がなくなるというメリットがある。
異性化触媒には、パラジウムなどの貴金属は活性化処理を行った単体で使用することもできるが、γ−アルミナ、シリカアルミナ、珪藻土、活性炭等に貴金属を担持した触媒が通常に使用される。１−ブテンから２−ブテンへの反応は非常に速い反応であるので通常金属量は少量でよいことと、固定床反応器等で使用する際に取り扱いが容易であることから、担持触媒が好適に用いられる。
前述のように貴金属の中でもパラジウムが本発明の異性化反応に適しており、取扱い等の面でパラジウム／アルミナが優れている。パラジウムの担持量は、反応速度、選択率等から、担体に対して０．００１〜１．０質量％が好ましく、０．０１〜０．５質量％が特に好ましい。
【００１５】
異性化反応の温度は−１０〜２００℃が好ましく、０〜１５０℃が特に好ましい。低温においては水素化反応が遅くなり、ｎ−ブタンの生成量が減少するので、２−ブテンの選択率が高くなる。−１０℃以上とすることにより、必要とする反応率が得られ、また、２００℃以下とすることにより、１−ブテンと２−ブテンの平衡反応が２−ブテン側に偏るため２−ブテンへの転化率が上がり生産性が向上する。
異性化反応の圧力は−０．０９〜４ＭＰａＧが好ましく、０〜１．０ＭＰａＧが特に好ましい。本発明においては異性化反応が気相で行われる。従って圧力は反応温度を考慮して気相となる条件とすることが必要である。反応器内の状態を液相とすると異性化反応が遅くなり、２−ブテンの選択率が大幅に低下するので、液相となる条件は回避しなければならない。気相では反応圧力を低くすると、水素化反応が遅くなるので２−ブテンの選択率が向上するが、異性化反応の反応率が低下する。異性化反応の圧力は、反応器の仕様や反応後の２−ブテン精製蒸留を考慮して、十分な選択率を得ることができる経済的な条件を選定する。圧力の上限はｔｒａｎｓ−２−ブテンの臨界圧力程度である。
【００１６】
異性化反応における水素使用量は、原料の１−ブテンを含むｎ−ブテン含有炭化水素中のｎ−ブテン（１−ブテン＋２−ブテン）量に対して０．００１〜１．０００モル％、好ましくは０．００１〜０．５００モル％であり、最適なモル比で厳密に調整することが重要である。水素量が少ない程、水素化反応によるｎ−ブタン生成量が少なくなるが、水素がないと異性化反応が進行しなくなる。また、原料中にイソブテン、１，３−ブタンジエン等ｎ−ブテンよりも水素化されやすい成分が入っている場合は、それらにより消費される分の水素を追加する必要がある。
異性化反応器における原料の１−ブテンを含むｎ−ブテン含有炭化水素の導入量は、ＷＨＳＶが０．１〜５０００ｈ-1程度であり、他の条件や触媒の活性低下を考慮して経済的な条件を選定する。
反応形式は、固定床管型断熱反応器、固定床管型等温反応器、流動床反応器、連続攪拌槽型反応器、回分式反応器等、いかなる反応器の形式も採用できるが、気相で反応を行う点と装置が簡便になる点から、固定床管型反応器が特に好ましい。また、固定床で行う場合はアップフロー、ダウンフローどちらでも良く、流れ方向は制限されない。
【００１７】
以上のようにして１−ブテンを含むｎ−ブテン含有炭化水素を異性化すれば、１−ブテンは２−ブテンに転化される。表１からも明らかなように、２−ブテンの沸点は１−ブテンの沸点に比べて高沸点側にあり、従来１−ブテンと沸点が非常に近接し、通常の蒸留では事実上分離不可能とされていたイソブテン等の不純物との沸点差が大きくなるため、通常の蒸留で容易に不純物が分離され、高純度の２−ブテンが得られる。この蒸留は通常の蒸留で充分であるが、必要に応じて含水フルフラール等を用いる抽出蒸留を用いても良い。蒸留装置としては、公知の充填塔や多孔板塔などを用いる。蒸留塔の大きさ、段数、還流比、温度、圧力等の蒸留条件は、最も経済的な値が適宜決定される。２−ブテンは蒸留塔の塔底留分として得られ、塔頂留分中には未反応の１−ブテンの他にイソブテン、イソブタン等の不純物が含まれる。原料としてＣ５留分等が入っている場合には、除去塔を用いてそれらを除去することができる。
【００１８】
従来のＣ４炭化水素留分を異性化では、多量の水素を用いるので、副生するｎ−ブタン量が多くなり、ｎ−ブタンが副生した場合、２−ブテン純度を上げようとすると塔頂からの蒸留ロスを増やすことになるため、原単位が低下し、また蒸留塔も大きくなる。また、塔頂留分をリサイクル使用すると、この副生したｎ−ブタンが濃縮される。ｎ−ブタンの分離が容易でないため塔頂留分をブローするが、この際に２−ブテンもロスし原単位を低下させることになる。
本発明の２−ブテン製造方法においては、副生したｎ−ブタン量が塔底留分に含まれて２−ブテンの純度を低下させることになるが、水素使用量を厳密に調整するので、ｎ−ブタンの副生量が極めて少なく、高純度の２−ブテンが得られる。
また、本発明の２−ブテン製造方法においては、ｎ−ブタンが塔頂留分中に殆ど含まないので、塔頂留分をリサイクルして原料のＣ４炭化水素留分と共に異性化反応に供することができる。これにより塔頂留分中に含まれる１−ブテンが異性化され、２−ブテンの収率が向上する。
従って、本発明により高純度の２−ブテンを高収率で安定して製造することができる。
なお、原料にイソブタン等が含まれる場合には、除去塔を用いてそれらを除去したり、塔頂からイソブタン等を抜き出してサイドカットで１−ブテンリッチな留分を抜き出すこともできる。
【実施例】
【００１９】
次に、本発明を実施例及び比較例により更に具体的に説明するが、本発明はこれらの実施例等によって限定されるものではない。
なお、以下の実施例及び比較例において、反応器には内径１０ｍｍ，長さ３００ｍｍのステンレス鋼製反応管を用い、該反応管に０．１質量％パラジウム／アルミナ触媒（粒径１〜２ｍｍ）を４．５ｇ（触媒層長８５ｍｍ）充填した。該触媒の前処理として、常圧、８０℃で、水素を１．８ＮＬ／ｈｒで２時間供給し、触媒の活性化を行った。異性化反応の原料には、１−ブテン９９．５７モル％、trans-２−ブテン０．２１モル％、cis-２−ブテン０．１７モル％、（ｎ−ブテンとして９９．９５モル％）、ｎ−ブタン０．０５モル％のＣ４炭化水素留分を用いた。反応成績は、反応生成物を採取してガスクロマトグラフィーにより分析することにより求めた。
【００２０】
実施例１
原料のＣ４炭化水素留分を６６ｍｌ／ｈｒ，水素をＣ４炭化水素留分中のｎ−ブテンに対して０．４３モル％として、反応器に連続供給し、反応温度８０℃，反応圧力０．８ＭＰａＧで、気相の異性化反応を行った。その結果、反応成績は、１−ブテン転化率が８５．４％，２−ブテン選択率が９９．５３％，ｎ−ブタン選択率が０．４７％であった。
【００２１】
実施例２
原料のＣ４炭化水素留分を３３ｍｌ／ｈｒ，水素をＣ４炭化水素留分中のｎ−ブテンに対して０．０７モル％として、反応器に連続供給し、反応温度８０℃，反応圧力０．３ＭＰａＧで、気相の異性化反応を行った。その結果、反応成績は、１−ブテン転化率が６０．１％，２−ブテン選択率が９９．９２％，ｎ−ブタン選択率が０．０８％であった。
【００２２】
実施例３
原料のＣ４炭化水素留分を３３ｍｌ／ｈｒ，水素をＣ４炭化水素留分中のｎ−ブテンに対して０．０７モル％として、反応器に連続供給し、反応温度５０℃，反応圧力０．３ＭＰａＧで、気相の異性化反応を行った。その結果、反応成績は、１−ブテン転化率が５９．０％，２−ブテン選択率が９９．９３％，ｎ−ブタン選択率が０．０７％であった。
【００２３】
実施例４
原料のＣ４炭化水素留分を６６ｍｌ／ｈｒ，水素をＣ４炭化水素留分中のｎ−ブテンに対して０．１４モル％として、反応器に連続供給し、反応温度１０℃，反応圧力は０ＭＰａＧ（常圧）で、気相の異性化反応を行った。その結果、反応成績は、１−ブテン転化率が３１．４％，２−ブテン選択率が９９．８２％，ｎ−ブタン選択率が０．１８％であった。
【００２４】
比較例１
原料のＣ４炭化水素留分を６６ｍｌ／ｈｒ，水素をＣ４炭化水素留分中のｎ−ブテンに対して３．００モル％として、反応器に連続供給し、反応温度８０℃，反応圧力は０．８ＭＰａＧで気相の異性化反応を行った。その結果、反応成績は、１−ブテン転化率が８８．３％，２−ブテン選択率が９６．９５％，ｎ−ブタン選択率が３．０５％であった。
水素量を厳密に調整せずに多く使用すると、ｎ−ブタン選択率が増加して２−ブテン選択率が低下し、高純度の２−ブテンを得ることが困難になることが分かる。
【００２５】
比較例２
原料のＣ４炭化水素留分を６６ｍｌ／ｈｒ，水素をＣ４炭化水素留分中のｎ−ブテンに対して０．４３モル％として、反応器に連続供給し、反応温度８０℃，反応圧力は２．０ＭＰａＧで液相の異性化反応を行った。その結果、反応成績は、１−ブテン転化率が２４．４％，２−ブテン選択率が９８．３６％，ｎ−ブタン選択率が１．６４％であった。
液相で反応するとｎ−ブタンは供給した水素量に相当する量が生成するが、異性化反応が遅くなるため相対的に２−ブテン選択率が低下することが分かる。
以下に実施例及び比較例における反応条件と反応成績を示す。
【００２６】
【表２】
2005298394.tif 000004
【図面の簡単な説明】
【００２７】
【図１】本発明の２−ブテン製造方法における代表的なフローを示す。
【図１】
2005298394.tif 000005